【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】  平均酢化度４８．８〜６２．５％のセルロースアセテート繊維を基体繊維ａとし、基体繊維ａの少なくとも一部の平均酢化度を減少させた繊維Ａ単独、或いは繊維Ａと基体繊維ａ以外の繊維Ｂとを交絡してなる三次元交絡構造体。
【請求項２】  繊維Ａの混率が３０質量％以上である請求項１に記載の三次元交絡構造体。
【請求項３】  繊維Ａ単独、或いは繊維Ａと繊維Ｂとが、補強材に交絡一体化されてなる請求項１又は２に記載の三次元交絡構造体。
【請求項４】  平均酢化度４８．８〜６２．５％のセルロースアセテート繊維からなる基体繊維ａ単独、或いは基体繊維ａと基体繊維ａ以外の繊維Ｂとを用いて三次元交絡構造体を形成した後、アルカリ処理を施し、基体繊維ａの少なくとも一部の平均酢化度を減少させることを特徴とする三次元交絡構造体の製法。
【請求項５】  基体繊維ａと繊維Ｂとを、ａ／Ｂ質量比で１００／０〜３０／７０の混率で用いる請求項４に記載の製法。
【手続補正２】
【補正対象書類名】明細書
【補正対象項目名】０００７
【補正方法】変更
【補正の内容】
【０００７】
【課題を解決するための手段】
本発明の要旨は、平均酢化度４８．８〜６２．５％のセルロースアセテート繊維を基体繊維ａとし、基体繊維ａの少なくとも一部の平均酢化度を減少させた繊維Ａ単独、或いは繊維Ａと基体繊維ａ以外の繊維Ｂとを交絡してなる三次元交絡構造体にあり、又、平均酢化度４８．８〜６２．５％のセルロースアセテート繊維からなる基体繊維ａ単独、或いは基体繊維ａと繊維Ｂとを用いて三次元交絡構造体を形成した後、アルカリ処理を施し、基体繊維ａの少なくとも一部の平均酢化度を減少させることを特徴とする三次元交絡構造体の製法にある。
【手続補正３】
【補正対象書類名】明細書
【補正対象項目名】０００８
【補正方法】変更
【補正の内容】
【０００８】
【発明の実施の形態】
本発明における基体繊維ａは、平均酢化度４８．８〜６２．５％のセルロースアセテート繊維であり、具体的には、平均酢化度５６．２％以上６２．５％以下のセルローストリアセテート繊維又は平均酢化度４８．８％以上５６．２％未満のセルロースジアセテート繊維である。かかる基体繊維ａのセルロースアセテート繊維は、平均酢化度４８．８〜６２．５％のセルロースアセテートを塩化メチレン等の溶剤或いは塩化メチレンとメタノール等の混合溶剤に溶解し、溶液濃度１５〜３０質量％、好ましくは１８〜２７質量％とした紡糸原液を調製し、紡糸原液をノズルへ供給し、高温雰囲気中に吐出する乾式紡糸法により製造する。
【手続補正４】
【補正対象書類名】明細書
【補正対象項目名】０００９
【補正方法】変更
【補正の内容】
【０００９】
本発明においては、平均酢化度４８．８〜６２．５％のセルロースアセテート繊維の一部又は全部の平均酢化度を減少させた繊維Ａを三次元交絡構造体の必須の交絡要素とし、基体繊維ａ以外の他の繊維Ｂを交絡要素として含みうる。
【手続補正５】
【補正対象書類名】明細書
【補正対象項目名】００１０
【補正方法】変更
【補正の内容】
【００１０】
本発明においては、基体繊維ａのセルローストリアセテート繊維やセルロースジアセテート繊維をアルカリ処理によって鹸化し、基体繊維ａがセルローストリアセテート繊維であれば、セルローストリアセテートの一部又は全部が平均酢化度５６．２％未満のセルロースアセテート或いは更にセルロースに、基体繊維ａがセルロースジアセテート繊維であれば、セルロースジアセテートの一部又は全部が平均酢化度４８．８％未満のセルロースアセテート或いは更にはセルロースに変性した繊維Ａを用いて、三次元交絡構造体としたものであってもよい。
【手続補正６】
【補正対象書類名】明細書
【補正対象項目名】００１１
【補正方法】変更
【補正の内容】
【００１１】
また、基体繊維ａのセルローストリアセテート繊維やセルロースジアセテート繊
維を用いて三次元交絡構造体とした後、アルカリ処理によって鹸化し、基体繊維ａ
がセルローストリアセテート繊維であれば、セルローストリアセテートの一部又
は全部が平均酢化度５６．２％未満のセルロースアセテート或いは更にセルロー
スに、また基体繊維ａがセルロースジアセテート繊維であれば、セルロースジアセ
テートの一部又は全部が平均酢化度４８．８％未満のセルロースアセテート或い
は更にはセルロースに変性して繊維Ａとしたものであってもよい。
【手続補正７】
【補正対象書類名】明細書
【補正対象項目名】００１２
【補正方法】変更
【補正の内容】
【００１２】
また、本発明において、交絡要素として用いうる基体繊維ａ以外の他の繊維Ｂとし
ては、ナイロン繊維、ポリエステル繊維、アクリル繊維、ビニロン繊維、ポリエ
チレン繊維、ポリプロピレン繊維、ポリウレタン繊維、ポリ塩化ビニル繊維、ポ
リ塩化ビニリデン繊維、ポリクラール繊維、ポリノジック繊維、レーヨン、キュ
プラ、プロミックス、木綿、麻、羊毛、絹等が挙げられる。
【手続補正８】
【補正対象書類名】明細書
【補正対象項目名】００１５
【補正方法】変更
【補正の内容】
【００１５】
本発明の三次元交絡構造体は、次のごとき方法で製造することができる。三次元交絡構造体の形成には、従来から不織シートの形成に採用されている方法が用いられ、湿式法又は乾式法のいずれの方法によってもよい。例えば、基体繊維ａのセルローストリアセテート繊維又はセルロースジアセテート繊維と他繊維Ｂのポリエステル繊維との不織シートを作製するには、各繊維の短繊維をカード機とウエッバーによりクロスウエブとしてもよいし、ランダムウエッバーでランダムウエブとしてもよく、この場合、繊維長２５〜７５ｍｍ程度の短繊維を用いる。また、不織シートの作製にあたっては、繊維をフロック状にカットした繊維長１〜２５ｍｍの短繊維を用い、通常の抄造プロセスにより不織シートとしてもよいし、更に後述する高圧液体噴射処理により短繊維同士を交絡させてもよい。また、フロック懸濁液を補強材上に流し、後述する高圧液体噴射処理により補強材と交絡させてもよい。また抄造プロセスによる不織シートは、少量の接着剤或いは水溶性ポリビニルアルコール繊維等の繊維状接着剤を用いて作製してもよい。
【手続補正９】
【補正対象書類名】明細書
【補正対象項目名】００１６
【補正方法】変更
【補正の内容】
【００１６】
不織シートの作製には、基体繊維ａのセルローストリアセテート繊維又はセルロースジアセテート繊維と他の繊維Ｂを、基体繊維ａ／他繊維Ｂの質量比で１００／０〜３０／７０の混率で用いることが好ましい。
【手続補正１０】
【補正対象書類名】明細書
【補正対象項目名】００２１
【補正方法】変更
【補正の内容】
【００２１】
本発明の三次元交絡構造体の製造には、好ましくは、前記の方法により得られた三次元交絡複合体を、水酸化ナトリウム、水酸化カリウム等のアルカリ物質によるアルカリ処理によって基体繊維ａのセルローストリアセテート繊維又はセルロースジアセテート繊維を鹸化し、基体繊維ａがセルローストリアセテート繊維であれば、セルローストリアセテートの一部又は全部を元のセルローストリアセテートの平均酢化度未満のセルロースアセテート或いは更にセルロースに、基体繊維ａがセルロースジアセテート繊維であれば、セルロースジアセテートの一部又は全部を元のセルロースジアセテートの平均酢化度未満のセルロースアセテート或いは更にセルロースに、それぞれ変性する。
【手続補正１１】
【補正対象書類名】明細書
【補正対象項目名】００２２
【補正方法】変更
【補正の内容】
【００２２】
基体繊維ａのアルカリ処理にての鹸化による変性化度、或いはそれらの変性部分の割合は、不織シートにおける基体繊維ａの割合、不織シートの目付、積層数、補強材との交絡度等に基づく不均質な鹸化反応により生じ、目的とする風合い、機能性、特に消臭機能と吸保湿機能に応じ、アルカリ処理において用いるアルカリ物質、処理液のアルカリ濃度、処理温度、時間等を適宜変更することができる。好ましくは、アルカリ処理においては、基体繊維ａの平均酢化度のセルロースアセテート、平均酢化度未満のセルロースアセテート及びセルロースが存在するように処理することが望ましい。アルカリ処理は、好ましくは水酸化ナトリウム水溶液への浸漬によって行い、鹸化による変性化度は、アルカリ減量率を目安にすることが好ましい。また、形成された三次元交絡構造体に割繊処理を施すことにより、ソフトな風合い、かつ嵩高性に富んだ三次元交絡構造体にすることもできる。
【手続補正１２】
【補正対象書類名】明細書
【補正対象項目名】００２８
【補正方法】変更
【補正の内容】
【００２８】
（アルカリ減量率）
アルカリ処理前の乾燥試料質量（Ｗｂ）、アルカリ処理後の乾燥試料質量（Ｗａ）をそれぞれ測定し、次式で算出した。
減量率（％）＝〔（Ｗｂ−Ｗａ）／Ｗｂ〕×１００
【手続補正１３】
【補正対象書類名】明細書
【補正対象項目名】００２９
【補正方法】変更
【補正の内容】
【００２９】
（実施例１〜１０）
基体繊維ａとして平均酢化度６１．１％のセルローストリアセテート繊維の短繊維（単繊維繊度０．８ｄｔｅｘ、繊維長５ｍｍ）又は平均酢化度５５．２％のセルロースジアセテート繊維の短繊維（単繊維繊度１ｄｔｅｘ、繊維長５ｍｍ）を用い、他の繊維（繊維Ｂ）の短繊維（単繊維繊度０．１ｄｔｅｘ、繊維長３ｍｍ）と、表１に示す質量比で混合し、抄造プロセスにより目付２０ｇ／ｍ２の不織シート（抄造シート）を作製した。この抄造シートの作製に当たっては、バインダーとして水溶性ポリビニルアルコール系繊維を５質量％用いた。なお、表１中、ポリエステル繊維とあるはポリエチレンテレフタレート繊維、ナイロン繊維とあるはナイロン６繊維を意味する。
【手続補正１４】
【補正対象書類名】明細書
【補正対象項目名】００３１
【補正方法】変更
【補正の内容】
【００３１】
次いで、作製した複合シートを沸水中で２分間処理して幅方向及び長手方向に２５％収縮させ、乾燥して三次元交絡構造体を得た。次いで、得られた三次元交絡構造体を下記条件にて処理浴に浸漬してアルカリ処理を施した。得られた三次元交絡構造体の風合いを表１に、吸湿性能を表２に、消臭性能（実施例２、６で代表）を表３にそれぞれ示した。
アルカリ水溶液：水酸化ナトリウム１質量％水溶液
処理温度      ：６０℃
処理時間      ：１０分
浴比          ：１：１００
【手続補正１５】
【補正対象書類名】明細書
【補正対象項目名】００３２
【補正方法】変更
【補正の内容】
【００３２】
かかるアルカリ処理によれば、三次元交絡構造体の交絡要素である基体繊維ａのセルローストリアセテート繊維又はセルロースジアセテート繊維は、それらの存在する部位の繊維及び繊維での部位により拘束状態を異にし不均質な鹸化を生じ、基体繊維ａ全体からみれば、それぞれ元の平均酢化度のままのセルロースアセテート部、元の平均酢化度未満のセルロースアセテート部、セルロース部が混在する繊維Ａとなり、また三次元交絡構造体の内部側に存在する繊維Ａほど元の平均酢化度のままの或いは元の平均酢化度に近い平均酢化度のセルロースアセテートの割合が高く、外側に存在する繊維Ａほどセルロースの割合の高いものであった。
【手続補正１６】
【補正対象書類名】明細書
【補正対象項目名】００３３
【補正方法】変更
【補正の内容】
【００３３】
（比較例１〜２）
アクリル繊維の短繊維（単繊維繊度０．５ｄｔｅｘ、繊維長５ｍｍ）、ポリエステル繊維の短繊維（単繊維繊度０．５ｄｔｅｘ、繊維長５ｍｍ）を用い、バインダーとして水溶性ポリビニルアルコール系繊維を５質量％用いて、それぞれ目付２０ｇ／ｍ２のアクリル繊維の抄造シート、ポリエステル繊維の抄造シートを作製した。作製したこれらの抄造シートを用い、実施例１〜１０と同様にして複合シートとした後、沸水中で２分間処理して幅方向及び長手方向に２０％収縮させ、乾燥して三次元交絡構造体をそれぞれ得た。得られた三次元交絡構造体の風合いを表１に、吸湿性能を表２に、消臭性能を表３に示した。
【手続補正１７】
【補正対象書類名】明細書
【補正対象項目名】００３４
【補正方法】変更
【補正の内容】
【００３４】
（比較例３〜４）
実施例１〜１０において、基体繊維ａのセルローストリアセテート繊維又はセルロースジアセテート繊維と他繊維との混合比（質量比）を表１に示すように変えた以外は、実施例１〜１０と同様にして、複合シート化、アルカリ処理を含む処理により、三次元交絡構造体をそれぞれ得た。得られた三次元交絡構造体の風合いを表１に、吸湿性能を表２に、消臭性能を表３に示した。